ДВУХКОМПОНЕНТНАЯ СИСТЕМА СТРОИТЕЛЬНОГО РАСТВОРА НА ОСНОВЕ ГЛИНОЗЁМИСТОГО ЦЕМЕНТА И ЕЁ ПРИМЕНЕНИЕ

1. Двухкомпонентная система строительного раствора, содержащая отверждаемый компонент А водной фазы глиноземистого цемента и компонент инициатора В в водной фазе для инициирования процесса отверждения, причем компонент А дополнительно содержит по меньшей мере один блокирующий агент, выбранный из группы, состоящей из фосфорной кислоты, метафосфорной кислоты, фосфористой кислоты и фосфоновых кислот, по меньшей мере один пластификатор и воду, а компонент В содержит инициатор, по меньшей мере один замедлитель схватывания, по меньшей мере один минеральный наполнитель и воду, отличающаяся тем, что
i) инициатор содержит смесь солей щелочных и/или щелочноземельных металлов,
ii) по меньшей мере один замедлитель схватывания выбран из группы, состоящей из лимонной кислоты, винной кислоты, молочной кислоты, салициловой кислоты, глюконовой кислоты и их смесей, и
iii) по меньшей мере один минеральный наполнитель выбран из группы, состоящей из известняковых наполнителей, песка, корунда, доломита, устойчивого к щелочам стекла, дробленого камня, гравия, гальки и их смесей.
2. Двухкомпонентная система строительного раствора по п. 1, отличающаяся тем, что инициатор содержит смесь солей металла лития.
3. Двухкомпонентная система строительного раствора по п. 1, отличающаяся тем, что по меньшей мере один замедлитель схватывания представляет собой лимонную кислоту, винную кислоту или их смесь.
4. Двухкомпонентная система строительного раствора по п. 1, отличающаяся тем, что по меньшей мере один минеральный наполнитель имеет средний размер частиц не более чем 500 мкм.
5. Двухкомпонентная система строительного раствора по п. 1, отличающаяся тем, что по меньшей мере один минеральный наполнитель представляет собой известняковый наполнитель или смесь известняковых наполнителей.
6. Двухкомпонентная система строительного раствора по п. 1, отличающаяся тем, что соотношение воды и глиноземистого цемента (W/CAC) или воды и цемента на основе сульфоалюмината кальция (W/CAS) в продукте, полученном смешиванием компонентов А и В, составляет меньше 1,5.
7. Двухкомпонентная система строительного раствора по п. 1, отличающаяся тем, что устойчивость при хранении компонента А и компонента В составляет по меньшей мере шесть месяцев.
8. Двухкомпонентная система строительного раствора по п. 1, отличающаяся тем, что компонент А и компонент В находятся в форме суспензии или пасты.
9. Двухкомпонентная система строительного раствора по п. 1, отличающаяся тем, что эта система строительного раствора имеет начальное время схватывания по меньшей мере 5 мин.
10. Двухкомпонентная система строительного раствора по п. 1, отличающаяся тем, что значение рН компонента В составляет выше 10.
11. Двухкомпонентная система строительного раствора по любому из пп. 1-10, отличающаяся тем, что компонент В содержит
от 0,1% масс. до 4% масс. гидроксида лития,
от 0,1% масс. до 5% масс. сульфата лития или моногидрата сульфата лития,
от 0,05% масс. до 5% масс. лимонной кислоты,
от 0,05% масс. до 4% масс. винной кислоты,
от 35% масс. до 45% масс. первого минерального наполнителя,
от 15% масс. до 25% масс. второго минерального наполнителя,
от 10% масс. до 20% масс. третьего минерального наполнителя,
от 0,01% масс. до 0,5% масс. загущающего агента и
от 15% масс. до 25% масс. воды.
12. Двухкомпонентная система строительного раствора по п. 11, отличающаяся тем, что первый минеральный наполнитель, второй минеральный наполнитель и третий минеральный наполнитель представляют собой три различные мелкие фракции карбоната кальция.
13. Применение двухкомпонентной системы строительного раствора по любому из пп. 1-12 для химического закрепления крепежных средств минеральных поверхностях.
14. Применение по п. 13, где крепежные средства представляют собой анкерные стержни, резьбовые анкерные стержни, болты или стальные арматурные стержни.
15. Применение по п. 13 или 14, где минеральные поверхности представляют собой конструкции, изготовленные из кирпичной кладки, бетона, проницаемого бетона или природного камня.